(57)【特許請求の範囲】
【請求項１】
アクリル酸ブチル、アクリル酸２−エチルヘキシル、アクリル酸メチル、メタクリル酸メチル、アクリル酸エチル、アクリル酸ｎ−ブチル、メタクリル酸ｎ−ブチル、アクリル酸ヘキシル及びアクリル酸イソオクチル、からなる群から選択される１つ以上のアクリル系エステルと、酢酸ビニルと、ジブロモスチレンのモノマーと、ビニルホスホン酸のモノマーとのポリマーを含むことを特徴とする接着剤組成物。
【請求項２】
６ないし１５部の三酸化アンチモン（Ｓｂ２Ｏ３）あたり１００部のポリマー比で前記ポリマーに混和されたＳｂ２Ｏ３をさらに含むことを特徴とする請求項１に記載の接着剤組成物。
【請求項３】
前記ポリマーは、１ないし５重量パーセントのアクリル酸を含む溶液ポリマーであることを特徴とする請求項１に記載の接着剤組成物。
【請求項４】
前記アクリル系エステルは、アクリル酸２−エチルヘキシルおよびアクリル酸ｎ−ブチルを含むことを特徴とする請求項１に記載の接着剤組成物。
【請求項５】
前記ポリマーは、重量で少なくとも１１．６ないし１５．６％の臭素および０．２５ないし２．５％のリンを含むことを特徴とする請求項１に記載の接着剤組成物。
【請求項６】
アクリル酸２−エチルヘキシルおよびアクリル酸ｎ−ブチルのエマルジョンポリマーを含み、アクリル酸２−エチルヘキシルとアクリル酸ｎ−ブチルの比は２：１であることを特徴とする請求項４に記載の接着剤組成物。
【請求項７】
アクリル酸２−エチルヘキシルおよびアクリル酸ｎ−ブチルの溶液ポリマーを含み、アクリル酸２−エチルヘキシルとアクリル酸ｎ−ブチルの比は１：１であることを特徴とする請求項３に記載の接着剤組成物。
【請求項８】
重量平均分子量が少なくとも７５，０００であり、ガラス転移温度（Ｔｇ）が−１５℃ないし−５５℃であることを特徴とする請求項１に記載の接着剤組成物。
【請求項９】
１ないし５重量％のビニルホスホン酸を含むことを特徴とする請求項１に記載の接着剤組成物。
【請求項１０】
１重量パーセントのビニルホスホン酸、５０重量パーセントのアクリル酸２−エチルヘキシル、２６重量パーセントのアクリル酸ｎ−ブチル、および２３重量パーセントのジブロモスチレンを含むことを特徴とする請求項６に記載の接着剤組成物。
【請求項１１】
５重量パーセントのビニルホスホン酸、３５重量パーセントのアクリル酸２−エチルヘキシル、３５重量パーセントのアクリル酸ｎ−ブチル、２３重量パーセントのジブロモスチレン、および２重量パーセントのアクリル酸を含むことを特徴とする請求項７に記載の接着剤組成物。
【請求項１２】
式
【化５】
0003662848.tif 000008
で表されるポリマーを含む感圧性接着剤であって、ｎは１ないし２００の値を有する整数であり、ｘ＝１ないし４であり、ｗ＝０ないし４であり、ｙ＝１ないし５であり、ｚ＝０ないし１であり、Ｒ１は水素またはメチル基であり、Ｒ２は、水素、または、１ないし４個の炭素原子を有するアルキル基であり、Ｒ３およびＲ４は、他のＲ３およびＲ４とは独立に、水素またはメチル基であり、Ｒ５は、他のＲ５とは独立に、メチル基、エチル基、ｎ−ブチル基、ヘキシル基、イソオクチル基、および２−エチルヘキシル基からなる群から選択されることを特徴とする感圧性接着剤。
【発明の詳細な説明】
【０００１】
【発明の属する技術分野】
本発明は、感圧性・難燃性接着剤に関し、特に、１つ以上のアクリル系エステル、ジブロモスチレン、およびビニルホスホン酸と、三酸化アンチモンとの化合物の溶液重合体またはエマルジョン（乳化）重合体を含む接着組成物に関する。溶液重合体では、アクリル酸も重合混合物に含まれる。
【０００２】
【従来の技術】
感圧性接着剤は、乾燥状態では室温で強力かつ永続的に粘着性があるため、指または手での押圧（低圧）以上を必要とせずに、接触する相異なるさまざまな表面を固着させることが可能な材料として定義することができる。感圧性接着剤として使用されるポリマーの分子量は、ポリマーの種類、組成、構造、および重合方法に依存して広範囲にわたる。このようなポリマーは、さまざまな基礎化学作用により入手可能であり、特に、粘着性、接着性、結合性(cohesive)、および弾性の特定のバランスを有するとともに、良好な熱的および化学的安定性を有する。このようなポリマーは、エマルジョン（ラテックス）ポリマーおよび溶液ポリマーのいずれとしても入手可能である。接着強度、剪断（ずり）強度、および粘着性のような性質は、ポリマーの分子量や化学作用を変えることによって、あるいは、充填剤（フィラー）や可塑剤を添加することによって、調整することが可能である。
【０００３】
接着剤の粘着性(tack)とは、ほとんど圧力を加えずにサブストレート（基板）に流し濡らすことにより瞬間接着を形成する能力のことである。粘着性は、ループ粘着性、回転球粘着性などの、当業者に周知のさまざまな方法で測定可能である。周知のいくつかの試験方法は、ＰＳＴＣ試験法(Pressure Sensitive Tape Council Test Methods)として指定されており、これには、ＰＳＴＣ−５急速粘着試験(PSTC-5 quick stick tack test)が含まれる。接着性とは、指定された積層圧力のもとである時間フレームにわたり実現される最終的な結合のことである。ＰＳＴＣ−１試験は、接触圧力にステンレススチールパネルと４．５ポンド（２．０４ｋｇ）のゴムローラーを用いた１８０度剥離接着試験を含む。接着試験は、指定された温度および湿度の条件で、０分、１５分、２４時間、７２時間、および１６８時間の休止時間後に実行されることが多い。時間とともに接着性が増大することは、接着剤による相対的「濡れ」(wet out)を示す。結合性(cohesion)は、感圧性接着剤の内部強度を反映し、ＰＳＴＣ−７（静荷重剪断試験）のような剪断強度試験や、当業者に周知のその他の試験（例えば、ラップ剪断、剪断接着障害温度（ＳＡＦＴ：shear adhesion failure temperature）、およびウィリアムズ弾性（圧縮抵抗））によって測定される。
【０００４】
アクリル系感圧静接着剤は、柔軟で、永続的に粘着性のポリマーであり、好ましくは、米国特許第３，５７９，４９０号（発明者：Kordinzinski et al.、発行日：１９７１年５月１８日）に記載されているように、約−１５℃〜−５５℃のガラス転移温度（Ｔg）を有するように製造される。ガラス転移温度（Ｔg）は、ポリマーが硬いガラス状の材料から柔らかいゴム状の材料に変化する温度である。アクリル系感圧静接着剤は、さまざまなアプリケーションでの有用性を増大させるいくつかの特定の属性を有する。それらの有利な属性には、酸化および紫外光に対する耐性、ほとんどまたは全く無色という高い光学的清澄性、さまざまなサブストレートに対する高い接着強度、ならびに、結合強度、耐熱性、および、耐溶媒性または耐薬品性に対する処方の融通性がある。アクリル系感圧性接着剤は、溶液重合法またはラテックス重合法で調製され、およその分子量は１０5以下または１０6以上であり、溶液ポリマーは低分子量のポリマーからなる。
【０００５】
アクリル系感圧性接着剤は、その有利な属性の結果として、グラフィックアートや、ステッカー、ラベル、テープ、メンブレンスイッチ、医療装置、ならびにその他の保護およびマスキング加工における使用を含む、さまざまなアプリケーションに有用である。しかし、接着剤の可燃性は、電子機器の絶縁テープや、可撓性の光回路やマルチワイヤボードを製造する場合などのいくつかのアプリケーションでは問題となる。このようなアプリケーションで使用される感圧性接着剤を実現するために、最適なまたは好ましいレベルの接着性を有しながらしかも不燃性である材料が開発されている。例えばアクリレート系やポリアクリレート系の感圧性接着剤は、優れた感圧性接着性を有するが、可燃性もある。
【０００６】
感圧性接着剤の可燃性を低減するよく知られた１つのアプローチは、接着剤に燃焼抑制添加剤を混合することである。多くの燃焼抑制（難燃性）添加剤は、臭素化ジフェニルや臭素化ジフェニル酸化物のように臭素を含む。例えば、酸化デカブロモジフェニルがしばしば用いられるが、これは、その高い臭素含有量のために、良好な難燃性を有する。もう１つの広く用いられる添加剤は三酸化アンチモンである。これは、四塩化チタンのようなハロゲン化物とともに用いられることもある。このような添加剤によって供給されるハロゲンラジカルが反応してハロゲン化水素を形成し、これが燃焼プロセスにおけるラジカル連鎖機構を妨害することにより、燃焼サイクルを遮断する。アンチモンは、ハロゲン化物の効率を増大させる相乗剤として作用する。
【０００７】
しかし、燃焼抑制剤を添加することは、粘着性、結合強度、溶解性、および安定性のような、接着剤の性質の微妙なバランスを崩すことがある。酸化デカブロモジフェニルや酸化アンチモンに基づくもののような通常の難燃系は、アクリル系のコーティングや接着剤から沈殿し、ポリマーを不透明にして、接着性を損なうことになる。
【０００８】
ハロゲン含有難燃材以外では、リン酸塩もまた、難燃剤、特に、酸素含有ポリマーにおける凝縮相難燃剤を開発するために使用されている。M. Robert Christy, "Standards, Bans and Flame Retardants", Plastics Compounding (Setp./Oct. 1993), p.59、を参照。リン酸塩含有感圧性接着剤は、米国特許第３，５１５，５７８号（発明者：Tomita et al.、発行日：１９７０年６月２日）に記載されている。この米国特許には、トリス−（ハロゲン化アルキル）リン酸および三酸化アンチモンで修飾したポリアクリレートを含む感圧性接着剤が記載されており、好ましい実施例として、炭素原子３個のジブロモ置換アルキルを有するトリス−（ハロゲン化アルキル）リン酸、特に、トリス（２，３−ジブロモプロピル）リン酸が記載されている。しかし、このリン酸塩は発癌性があると判定され、米国環境保護局により禁止されている。臭素化リン酸塩の難燃剤としての使用は、"Spotlight, Customer Demands: Synergistic Flame-Retardant Systems", Plastics Compounding (Jan./Feb. 1994)、で言及されており、この文献には、１６．７％の臭素化ポリカーボネートオリゴマーと１２％のトリフェニルリン酸または６％の臭素化リン酸塩（臭素６０％、リン４％）を含む化合物に関する研究が記載されている。この場合、リン酸塩は、ポリカーボネート化合物中に混和することによって充填剤として使用されている。
【０００９】
リン酸塩の使用は、特に充填剤として存在する場合に材料の機械的性質に悪影響を及ぼすとして、有望ではなくなっている。米国特許第５，１００，９８６号（発明者：Favstritsky et al.、発行日：１９９２年３月３１日）を参照。リン酸塩は、良好な難燃性および清澄性を示すが、水に不溶であり、ポリマーとともに使用すると、ポリマーおよび他の添加剤との適合性に依存して、ポリマーを可塑化し、表面に移動する。すなわち、一部のリン酸塩は、接着剤の結合性を大幅に弱くする。
【００１０】
難燃性感圧性接着剤を開発するための有利なアプローチは、ポリマーに混和した添加難燃剤を使用するのではなく、難燃剤をポリマーバックボーンと反応させることである。Wang and Favstritsky, "Flame-Retardant Brominated Styrene-Based Polymers", Journal of Coatings Technology, Vol.68, No.853 (February 1996), pp.41-47、に記載されているように、このような統合ポリマーでは限定された成功しかなされていない。例えば、アクリロニトリル、塩化ビニリデン、および塩化ビニルのコポリマーはこの種のものであり、接着性および難燃性の両方を有する。しかし、塩素は、難燃性を生じるのに臭素やリンほど有効ではないため、このような塩素化化合物は、臭素やリンを含む組成物ほど有効ではない。また、塩素化ポリマーは、臭素化ポリマーよりも熱的および加水分解的に不安定である。
【００１１】
ジブロモスチレンを含む難燃性ポリマーの開発について、前掲のWang and Favstritsky, Journal of Coatings Technology、の文献、および、Wang and Favstritsky, "Novel Flame Retardant Dibromostyrene-Based Lattices: Synthesis, Characterization, and Applications", presented at the Waterborne, High-Solids, and Powder Coatings Symposium (Feb. 22-24, 1995)（以下「Symposium論文」という）、に記載されている。この論文には、ジブロモスチレンとブタジエン、または、ジブロモスチレンと、スチレン、ブタジエン、メタクリル酸、アクリル酸エチル、アクリル酸ブチル、メタクリル酸メチル、アクリル酸２−エチルヘキシル、およびイタコン酸からなる群から選択された複数のモノマー（モノマーの選択は応用に依存する）とのポリマーが記載されている。Symposium論文p.1を参照。また、米国特許第５，０６６，７５２号（発明者：Favstritsky et al.、発行日：１９９１年１１月１９日）、米国特許第５，１００，９８６号（前掲）、米国特許第５，２９０，６３６号（発明者：Rose et al.、発行日：１９９５年３月１日）、および米国特許第５，４３８，０９６号（発明者：Wang et al.、発行日：１９９５年８月１日）も参照。
【００１２】
難燃性感圧性接着剤を使用するアプリケーションの１つに光回路デバイスがある。光回路は、電子機器で使用されるプラスチックの可燃性を測定するための、業界で周知の規格であるＵＬ(Underwriters' Laboratory)９４規格に従って難燃性が試験される。ＵＬ規格は周知であり、M. Robert Christy, "Standards, Bans and Flame Retardants", Plastics Compounding (Setp./Oct. 1993), p.59-61、にも記載されている。ＵＬ９４Ｖ(UL 94 vertical)規格が光回路デバイスに適用されており、これにはＵＬ９４Ｖ試験および９４ＶＴＭ試験が含まれるが、後者の試験（９４ＶＴＭ）は、歪みを受けやすい薄い材料に適用される。
【００１３】
光回路で使用される接着剤の課題は、所望のレベルの接着性を維持しながらＵＬ９４等級を満たす材料を開発することである。回路が所望のレベルの難燃性を満たすためには、全固体の２５パーセント以上の燃焼抑制添加剤が要求される。これは、もはや所望のファイバ配置公差を満たすことができない点まで、接着剤の粘着性を減少させてしまう。光回路デバイスで使用される接着剤は、
・少なくとも２ポンド毎インチ（３５０Ｎ／ｍ）の剥離強度を有すること、
・半径１インチ（２．５４ｃｍ）で曲げられたファイバを、緩んだりまっすぐに伸びたりしないように適所に保持し、約４分の１ポンド（１．１Ｎ）の力で接着剤に押し付けた後に、±１ミル（２５μｍ）以内の位置に保持されるような、十分な粘着性を有すること、
・業界で知られている標準的な環境試験のもとで安定なままであること、
・組成物を劣化させる可能性のある反応性成分を含まないこと、
・摂氏１００度までの温度で接着剤を取り扱うのに、グローブや換気のような特殊な手続きを必要としないこと、
が要求される。
【００１４】
【発明が解決しようとする課題】
従って、難燃剤をポリマーバックボーンと反応させ、良好な接着性、結合性、および粘着性とともに高い難燃性を有する、改良された難燃性感圧性接着剤が必要とされている。特に、可撓性光回路デバイスを製造する際に使用可能な接着剤が必要とされている。本発明の接着剤はこれらの必要性を満たし、しかも、絶縁テープや電子機器のような他のアプリケーションにも有用性がある。その他の利点は、以下の説明を参照すれば明らかになるはずである。
【００１５】
【課題を解決するための手段】
本発明は、アクリル系エステル、ジブロモスチレン、およびビニルホスホン酸の溶液重合体またはエマルジョン重合体を含み、アクリル酸を含みまたは含まず、ポリマーに混和した三酸化アンチモンの分散質を有する接着剤組成物からなる。好ましい実施例では、ラテックス接着剤組成物は、アクリル酸２−エチルヘキシル、ジブロモスチレン、アクリル酸ｎ−ブチル、およびビニルホスホン酸から製造され、Ｓｂ2Ｏ3と混合される。好ましいおよその混合比は、約８〜１０部のＳｂ2Ｏ3あたり１００部のコポリマーである。好ましい組成物は、少なくとも約１１．６％〜１５．５％の臭素と、約０．２５％〜２．５％のリンを含むものである。
【００１６】
本発明による感圧性接着剤は、さらに、次式（Ｉ）で表される組成を有する。
【化１】
0003662848.tif 000002
ただし、ｎは約１〜２００の値を有する整数であり、ｘ＝１〜４であり、ｙ＝１〜５であり、ｚ＝０〜１であり、Ｒ1は水素またはメチル基であり、Ｒ2は、水素、または、１〜４個の炭素原子を有するアルキル基であり、Ｒ3およびＲ4は、他のＲ3およびＲ4とは独立に、水素またはメチル基であり、Ｒ5は、他のＲ5とは独立に、メチル基、エチル基、ｎ−ブチル基、ヘキシル基、イソオクチル基、および２−エチルヘキシル基からなる群から選択される。ラテックス（エマルジョン）重合法を使用する場合、ｚ＝０である。
【００１７】
本発明による感圧性接着剤は、さらに、次式（ＩＩ）で表される組成を有する。
【化２】
0003662848.tif 000003
ただし、ｎは約１〜２００の値を有する整数であり、ｘ＝１〜４であり、ｗ＝１〜４であり、ｙ＝１〜５であり、ｚ＝０〜１であり、Ｒ1は水素またはメチル基であり、Ｒ2は、水素、または、１〜４個の炭素原子を有するアルキル基であり、Ｒ3およびＲ4は、他のＲ3およびＲ4とは独立に、水素またはメチル基であり、Ｒ5は、他のＲ5とは独立に、メチル基、エチル基、ｎ−ブチル基、ヘキシル基、イソオクチル基、および２−エチルヘキシル基からなる群から選択される。ラテックス（エマルジョン）重合法では、ｚ＝０である。
【００１８】
本発明のポリマーは、重量平均分子量が少なくとも約７５，０００であり、ガラス転移温度（Ｔg）は約−１５℃〜−５５℃である。
【００１９】
【発明の実施の形態】
本発明は、難燃剤がポリマーのバックボーンと反応した難燃性感圧性接着剤を実現する。本発明によれば、ジブロモスチレン（すなわちジブロモエテニルベンゼン）に基づいた、リンを含むいくつかのアクリルポリマーが実現される。一般に、本発明による接着剤組成物は、ジブロモスチレン、アクリル系エステル、およびビニルホスホン酸の溶液重合体またはエマルジョン重合体を含む。溶液重合では、アクリル酸もまた重合混合物に含まれる。好ましいアクリル系エステルには、アクリル酸ブチルおよびアクリル酸２−エチルヘキシルがある。しかし、他のアクリレートやメタクリレートも使用可能であり、これには、アクリル酸メチル、メタクリル酸メチル、アクリル酸エチル、アクリル酸ｎ−ブチル、メタクリル酸ｎ−ブチル、アクリル酸ヘキシル、アクリル酸イソオクチル、および酢酸ビニルのいずれか１種または数種が含まれる。結果として得られるコポリマーを三酸化アンチモン（Ｓｂ2Ｏ3）の分散質と混合する。好ましい混合比は、約８〜１０部のＳｂ2Ｏ3あたり１００部のコポリマーである。
【００２０】
本発明による接着剤の高い臭素含有量は、良好な難燃性を実現し、しかも、化合物の芳香族性により、良好な熱的および加水分解的安定性が保証される。リンの含有により、所望のレベルの難燃性を得るのに比較的少量のＳｂ2Ｏ3しか必要としない点まで難燃剤の効率が増大するため、本発明による組成物の粘着性は、光回路やその他の同様の制約が課されるアプリケーションで使用するのに適したレベルに維持される。難燃性と接着性の最良の組合せは、エマルジョン（乳化）重合を使用する場合に得られる。エマルジョンポリマーは、その反応速度論により、溶液ポリマーよりも好ましい。ジブロモスチレンは、エマルジョン中よりも溶液中のほうが、アクリル系エステルとゆっくり反応し、所望のコポリマー組成物ではなくジブロモスチレンホモポリマーを形成する傾向がある。
【００２１】
好ましくは、エマルジョン重合では、アクリル酸２−エチルヘキシルが優勢なアクリル系エステルであり、アクリル酸２−エチルヘキシルとアクリル酸ブチルの比は約２：１である。溶液重合では、ほぼ等量部のアクリル酸２−エチルヘキシルとアクリル酸ブチルが好ましいことがわかっている。少量のビニルホスホン酸をエマルジョンまたは溶液重合混合物に含める。ビニルホスホン酸の割合は、関係する全モノマーの約１〜５％である。エマルジョン重合体の好ましい組成は、およその重量パーセントで、以下のとおりである。
ビニルホスホン酸  １％
アクリル酸２−エチルヘキシル  ５０％
アクリル酸ｎ−ブチル  ２６％
ジブロモスチレン  ２３％
溶液重合では、好ましい組成は、重量パーセントで以下のとおりである。
ビニルホスホン酸  ５％
アクリル酸２−エチルヘキシル  ３５％
アクリル酸ｎ−ブチル  ３５％
ジブロモスチレン  ２３％
アクリル酸  ２％
【００２２】
この重合で得られる組成物は、次式（Ｉ）で表される。
【化３】
0003662848.tif 000004
ただし、ｎは約１〜２００の値を有する整数であり、ｘ＝１〜４であり、ｙ＝１〜５であり、ｚ＝０〜１であり、Ｒ1は水素またはメチル基であり、Ｒ2は、水素、または、１〜４個の炭素原子を有するアルキル基であり、Ｒ3およびＲ4は、他のＲ3およびＲ4とは独立に、水素またはメチル基であり、Ｒ5は、他のＲ5とは独立に、メチル基、エチル基、ｎ−ブチル基、ヘキシル基、イソオクチル基、および２−エチルヘキシル基からなる群から選択される。ラテックス（エマルジョン）重合法を使用する場合、ｚ＝０である。
【００２３】
酢酸ビニルのモノマーを含む重合で得られる組成物は、式（ＩＩ）で表される組成を有する。
【化４】
0003662848.tif 000005
ただし、ｎは約１〜２００の値を有する整数であり、ｘ＝１〜４であり、ｗ＝１〜４であり、ｙ＝１〜５であり、ｚ＝０〜１であり、Ｒ1は水素またはメチル基であり、Ｒ2は、水素、または、１〜４個の炭素原子を有するアルキル基であり、Ｒ3およびＲ4は、他のＲ3およびＲ4とは独立に、水素またはメチル基であり、Ｒ5は、他のＲ5とは独立に、メチル基、エチル基、ｎ−ブチル基、ヘキシル基、イソオクチル基、および２−エチルヘキシル基からなる群から選択される。ラテックス（エマルジョン）重合法では、ｚ＝０である。
【００２４】
指定されたモノマーは、ここに具体的に記載した比で使用されることも、ガラス転移温度（Ｔg）が約−１５℃〜−５５℃のコポリマーが得られるような比で酢酸ビニルおよびアクリル系エステル（例えば、アクリル酸およびメタクリル酸エステル）を混合することも可能である。好ましくは、重量平均分子量が少なくとも約１５０，０００のラテックスポリマーを使用するか、または、重量平均分子量が約７６，０００の溶液ポリマーを使用する。臭素含有量は好ましくは少なくとも約１１．６〜１５．６パーセントであり、リン含有量は好ましくは約０．２５〜２．５パーセントである。
【００２５】
これらの重合に使用するのに適当なジブロモスチレンモノマーは、米国インディアナ州West LafayetteのGreat Lakes Chemical CompanyからGreat Lakes DBSの商品名で入手可能である。これは、５８〜５９パーセントの臭素を含む式量２６１．９の琥珀色の液体である。このジブロモスチレンモノマーは、重量比で、約８５パーセントのジブロモスチレンと、１０〜１５パーセントのモノブロモスチレン（主にパラブロモスチレン）と、５〜６パーセントのトリブロモスチレンを含む。
【００２６】
重合は、好ましくは、摂氏約８０〜１００度の高温で行う。重合の方法は周知である。適当な開始剤としては、過硫酸塩、過酸化物、またはアゾもしくはジアゾ化合物のような遊離基（ラジカル）重合に用いられるものがある。適当な乳化剤（分散剤）としては、アニオン、カチオン、非イオン性、または両性のものがある。脱イオン水またはトルエンのような溶媒の浴に窒素を充填し、モノマー（ジブロモスチレン、アクリル系エステル、ビニルホスホン酸、およびアクリル酸を含む）を浴中にある期間注入しながら、組成物を高温で攪拌または循環させる。架橋添加剤を加えることも可能であり、最終ポリマーをＳｂ2Ｏ3の適当な分散質と混合する。Ｓｂ2Ｏ3が十分に分散するように注意しなければならない。
【００２７】
光回路アプリケーションでは、接着剤は、例えば、シリコーンリリース（離型）ライナー上に注型される。湿った接着剤フィルムを空気乾燥し、華氏１２０〜２５０度（４９〜１２１℃）の温度で硬化した後、ＫＡＰＴＯＮTMフィルムなどの光回路用に適したフィルムに転写（トランスファーコート）することができる。好ましくは、接着剤層の厚さは、乾燥時で１ミル（２５．４μｍ）であるが、０．５ミル（１２．７μｍ）以下から５．０ミル（１２７μｍ）まででコーティングすることも可能である。
【００２８】
次に、本発明について、以下の例を参照してさらに説明する。しかし、これらの例は例示であり全く限定的なものではないことが理解されるべきである。
【００２９】
［例１］
１％のビニルホスホン酸（１８ｇ）、５０％のアクリル酸２−エチルヘキシル（９００ｇ）、２６％のアクリル酸ｎ−ブチル（４６８ｇ）および２３％のジブロモスチレン（４１４ｇ）（百分率は重量パーセント）を用いてエマルジョン重合を実行した。
【００３０】
反応器に９５４ｇの脱イオン水を充填し、８０℃に加熱しながら窒素でパージした。９．０ｇの過硫酸アンモニウムを４５．０ｇの脱イオン水に溶解した重合開始剤を反応器に加えた。開始剤を加えた１５分後、４１４ｇの脱イオン水、４５．０ｇのＲＨＯＤＡＰＥＸ−ＣＯ−４３６（Rhone-Poulencから入手可能な硫酸ノニルフェノキシ（エチレンオキシ）エタノールのアンモニウム塩の商品名）、１４．４ｇのアンモニア水（２９％）、１８．０ｇのビニルホスホン酸、９００ｇのアクリル酸２−エチルヘキシル、４６８ｇのアクリル酸ｎ−ブチル、および４１４ｇのジブロモスチレンからなるモノマープリエマルジョン(pre-emulsion)の追加を開始した。このプリエマルジョンは、反応器を窒素中において、４時間にわたり一様に（毎分９．４７ｇ）追加された。反応器浴は、約８１±１℃に維持した。反応器内容物は、モノマーフィード中８０．１±１℃に維持され、攪拌は、必要に応じて、１５０〜２００ｒｐｍの間で変化した。
【００３１】
フィード終了時に１０８ｇの脱イオン水をリンスとして加え、反応器をさらに４５分間８０℃に保持した。その後、エマルジョンを５０℃に冷却した。次のような４種類のチェイサーを加えた。
【表２】
0003662848.tif 000006
【００３２】
５０℃に冷却した後、チェイサー＃１を加えた。チェイサー＃１の５分後にチェイサー＃２を加えた。チェイサー＃２の２０分後にチェイサー＃３を加えた。チェイサー＃３の５分後にチェイサー＃４を加えた。
【００３３】
チェイサー＃２を加えた２０分後から、全部で６０分間、反応器を５０℃に維持した。最終エマルジョンを約３５℃に冷却し、封入前に、５．６３ｇのＫＡＴＨＯＮ  ＬＸ（１．５％）  ＢＩＯＣＩＤＥ（Rohm & Haas Companyから入手可能）（殺菌剤として用いられる４−イソチアゾリン−３−オン化合物）を加えた。
【００３４】
反応器の総投入量は３４２２．３９ｇであった。ラテックスは、２５℃で約２０〜３４ｃｐｓの粘度で５３．６％の不揮発性であり、ｐＨは５．９１であった。平均粒子サイズは約２９５ｎｍと測定された。濾過性固体（凝塊）は、１００メッシュで３ｐｐｍ、２００メッシュで９ｐｐｍ、および、３２５メッシュで１５ｐｐｍであった。
【００３５】
［例２］
例１の生成物の２３２６ｇを、６．３ｇの２９％  ＮＨ4ＯＨ、４．６５ｇのＤＲＥＷＰＬＵＳ  Ｌ−４７５（Drew Industrial Divisionにより販売されている鉱油とシリカ誘導体のブレンドを含む非イオン性消泡剤の商品名）、９４．６ｇのＡＬＣＯＧＵＭ  Ｌ−３１（Alco Chemical Corp.により販売されているアクリル型エマルジョンコポリマー濃厚化剤の商品名）、および２０ｇの脱イオン水と混合した。その生成物は、２５℃で粘度２０１５ｃｐｓで５２．１パーセントの不揮発性を示し、ｐＨは８．４１であった。この生成物は、以下の表１の第１列に列挙する性質を有する。この混合生成物にＳｂ2Ｏ3を分散させた。その比は、１２部のＳｂ2Ｏ3固体あたり１００部のコポリマー固体であった（上記のように合成された１９２．３ｇのコポリマーを、２０ｇのＡＱＵＡＭＩＸ  １０４（Harwick Chemicalにより販売されている６０％のＳｂ2Ｏ3を含む水性分散質の商品名）と混合して２１２．３ｇの生成物を得た）。湿った接着剤を漂白クラフト紙シリコーンリリースライナー上に注型し、１５分間空気乾燥し、華氏２００度（９３℃）で６分間硬化し、２ミル（５１μｍ）のＫＡＰＴＯＮTMフィルムに転写した。接着剤でコーティングされたＫＡＰＴＯＮTMフィルムをＵＶ９４等級に対して試験した。試験した２０個の試料のうち、６個はＶ０等級であり、１３個はＶ１等級であった。結果として得られた生成物は、以下の表１の第２列に列挙する接着性を有する。
【００３６】
［例３］
中間ポリマー溶液Ａ
５％のビニルホスホン酸（６０ｇ）、３５％のアクリル酸２−エチルヘキシル（４２０ｇ）、３５％のアクリル酸ｎ−ブチル（４２０ｇ）、２３％のジブロモスチレン（１３８ｇ）、および２％のアクリル酸（２４ｇ）を、５２０．５ｇのトルエンと、１．２５ｇのＴＲＩＧＡＮＯＸ  ２９（１，１−ジ−（ｔ−ブチルペルオキシ）−３，３，５−トリメチルシクロヘキサン）を５０ｇのトルエンに溶解したものとともに用いて、溶液重合を開始した。この溶液を、２．５ガロン（９．５リットル）ステンレススチール反応器に加え、窒素で攪拌（１２０〜１３０ｒｐｍ）によりパージした。
【００３７】
反応器の内容物を１０３〜１０４℃に加熱し、１０４℃で１５分間保持した。その後、６０ｇのビニルホスホン酸、４２０ｇのアクリル酸２−エチルヘキシル、４２０ｇのアクリル酸ｎ−ブチル、４１４ｇのジブロモスチレン、および２４ｇのアクリル酸と、６６８．９ｇのトルエンと、１．５１ｇのＴＲＩＧＡＮＯＸ  ２９を５０ｇのトルエンに溶解したものとからなる遅延モノマー溶液フィードを、攪拌しながら３時間にわたり反応器に一様に加える（１１４ｇ／ｍｉｎ）とともに、窒素流および反応器内容物の温度を１００±１℃に維持した。遅延モノマー溶液を加えた後さらに６時間この温度で反応を継続した。
【００３８】
６時間の保持の終了後から３時間間隔で、２．０ｇのＴＲＩＧＡＮＯＸ  ２９を５０ｇのトルエンに溶解したブースターを３回加えることにより、反応を実行した。３回目のブースターを加えた３．５時間後、反応器を約６０℃に冷却し、５１５．４ｇのイソプロパノールを加えた。溶液ポリマーをさらに４０℃以下まで冷却して封入した。
【００３９】
合成前の溶液ポリマー基質（溶液ポリマー基質Ａ）は、２５℃で、５４．１％の固体を含有し、Gardner Holdt粘度は１４．９ストークス（約１６４０ｃｐｓ）であった。投入された材料の総量は４３６３．５６ｇであった。
【００４０】
中間ポリマー溶液Ｂ
溶液ポリマー基質Ａを、次のように金属キレート架橋添加剤と混合した。すなわち、２．４ｇのアルミニウムアセチルアセトナート（０．６％のポリマー固体）、３．７ｇの２，４−ペンタンジオン（投入されるアルミニウムアセチルアセトナートの約１．５倍）、および２４．５ｇのトルエン（投入されるアルミニウムアセチルアセトナートの約１０倍）をあらかじめ溶解し、３０．６ｇのマスターバッチとして、７６５．５ｇの中間ポリマー溶液Ａ（約４０９．３ｇの固体）と混合した。この生成物は、以下の表１の第３列に列挙する接着性を有する。
【００４１】
最終合成ポリマー溶液Ｃ
中間ポリマー溶液ＢをＳｂ2Ｏ3分散質と混合した。混合比は、１００部の樹脂固体に対して１０部のＳｂ2Ｏ3であった。８５％のＳｂ2Ｏ3を含む１１．８ｇのHarwick Mastermix酸化アンチモン（約１０ｇのＳｂ2Ｏ3）を、架橋添加剤を含む１９２．３ｇの中間ポリマー溶液Ｂ（約１００ｇの固体）に加え、均質になるまで混合した。結果として得られた生成物は、以下の表１の第４列に列挙する接着性を示す。
【００４２】
例３の溶液ポリマーを、ゲル浸透クロマトグラフィー（ＧＰＣ：gel permeation chromatography）および示差走査熱分析（ＤＳＣ：differential scanning calorimetry）分析を用いて分析した。０．０２ｇの溶液ポリマーを１０ｍｌのテトラヒドロフランに加えることにより、ＧＰＣのための液体試料を調製した。これは、２５℃で２４時間、ポリマーを溶解し、０．４５μｍフィルタで濾過し、１ｍｌ／ｍｉｎのＴＨＦを移動相とし２５℃に設定したＷａｔｅｒｓ  ＨＭＷ  ６ｅ／ＨＭＷ  ７カラムに１００μｌを注入した。その結果を図１に示す。これは、分子量７６，６１０を表している。ＤＳＣは、図２に示すように、Ｔgが−４９℃であることを示している。これは、−１００〜２５０℃まで２０℃／分の熱プロファイルから外挿されたものである。
【００４３】
前述のように、例１〜３で説明したプロセスを通じて得られるコポリマーおよび中間体は、リリースライナー上に注型し、１５分間空気乾燥し、華氏約２００度（９３℃）で硬化して１ミル（２５μｍ）の接着フィルムを得た後、これを２ミル（５１μｍ）のＭＹＬＡＲTMサブストレートに転写し、難燃性、ならびに、接着性、結合性、および粘着性の試験をした。この組成物は、以下の表１に列挙する接着性を有することがわかった。
【００４４】
表１：例１〜３の感圧性接着剤の性質。
２ミルのタイプＡ  ＭＹＬＡＲにトランスファーコートした１ミルの乾燥接着剤フィルム。
硬化：１５分間空気乾燥、華氏２００度６分間
【表１】
0003662848.tif 000007
接着障害コード
Ｃ  ＝清浄(Clean)、接着失敗
ＰＴ＝部分的トランスファー(Partial Transfer)
Ｓ  ＝分離(Split)
Ｚ  ＝ジッパー(Zipper)
【００４５】
【発明の効果】
以上述べたごとく、本発明によれば、難燃剤をポリマーバックボーンと反応させ、良好な接着性、結合性、および粘着性とともに高い難燃性を有する、改良された難燃性感圧性接着剤が実現される。特に、可撓性光回路デバイスを製造する際に使用可能な接着剤が実現される。
【図面の簡単な説明】
【図１】  以下の例３に従って調製された溶液ポリマーに対するゲル浸透クロマトグラフィー分析の結果を示す図である。
【図２】  図１の溶液ポリマーに対する示差走査熱分析の結果を示す図である。
【図１】
0003662848.tif 000009
【図２】
0003662848.tif 000010